(57)【特許請求の範囲】
【請求項１】
ジオポリマー及び有機ポリマーラテックスの混合物を含む安定化させたジオポリマー−有機ポリマーラテックス組成物を含んでなる改質型ジオポリマー組成物であって、該安定化させたジオポリマー−有機ポリマーラテックス組成物が、水和ポリシアル酸塩と、１．０重量パーセント〜５０重量パーセントの有機ポリマーラテックスとの第１混合物を混合させることにより形成され、該有機ポリマーラテックスの重量パーセントが該第１混合物の総重量を基準とし、有機ポリマーラテックスの有機ポリマーがポリ（ビニルアセテート／エチレン）コポリマー、ポリ（ビニルアセテート／ビニルベルサテート）コポリマー、アクリル酸の残基を含むポリマー、及びポリ（アクリル酸）から選ばれる、改質型ジオポリマー組成物。
【請求項２】
該水和ポリシアル酸塩が、実験式（Ｇ）：
（Ｍ）y［−（−ＳｉＯ2）z−ＡｌＯ2）］x・ｗＨ2Ｏ    （Ｇ）
（上式中、それぞれのＭは独立して元素周期表の１族のカチオンであり；ｘは２又は３以上の整数であって、ポリシアル酸塩反復単位の数を表し；ｙは、ｘに対するｙの比がゼロより大きくなる（ｙ／ｘ＞０）ように選択される整数であり；ｚは、１〜３５の有理数又は無理数であり；そしてｗは実数であり、ｘに対するｗの比は１ポリシアル酸塩反復単位当たりの水のモル比を表す）
を有する、請求項１に記載の改質型ジオポリマー組成物。
【請求項３】
該第１の混合物を形成するために使用される該有機ポリマーラテックスが、水性有機ポリマーラテックスと０．０５重量パーセント〜１０重量パーセントのラテックス安定剤とを含む第２混合物を含み、該ラテックス安定剤の重量パーセントが該第２混合物の総重量を基準とし、
該水性有機ポリマーラテックスが、ポリプロピレン、ポリブチレン、ポリスチレン、又はポリ（スチレン−ブタジエン）の水性分散体を含む、請求項１又は２に記載の改質型ジオポリマー組成物。
【請求項４】
請求項１〜３のいずれか一項に記載の改質型ジオポリマー組成物から形成された、硬化され、乾燥された被膜を有して成る有機ポリマー基体を含む物品であって、
該有機ポリマー基体が、天然ゴム、ポリエチレン、ポリプロピレン、（Ｃ4−Ｃ8）アルファ−オレフィン、ポリ（ブタジエン）、及びこれらの共重合混合物、ポリスチレン、ポリカーボネート、ポリエステル、ポリアクリレート、ポリメタクリレート、及び前記有機ポリマーの製造時に使用されるモノマーのインターポリマーから選ばれ、
該被膜は、結合強度５０キロパスカル（ｋＰａ）以上で、該有機ポリマー基体に付着している、物品。
【請求項５】
請求項４に記載の物品の製造方法であって、
（ａ）  被覆準備ができた表面を有する該有機ポリマー基体を用意する工程；
（ｂ）  請求項１〜３のいずれか一項に記載の改質型ジオポリマー組成物を、該有機ポリマー基体の該被覆準備ができた表面、又はその一部に接触させることにより、該被覆準備ができた表面又はその一部と物理的に接触した改質型ジオポリマー前駆体層を提供する工程、そして
（ｃ）  少なくとも２５重量パーセントの水を除去するように、該硬化された改質型ジオポリマー前駆体層を、硬化させ、そして乾燥させることにより、前記物品を提供する工程、
を含み、そして
該乾燥工程が、乾燥温度を有するものとして特徴づけることができ、該乾燥工程の乾燥温度は、該有機ポリマーラテックスのガラス転移温度よりも高く、
該硬化が、該乾燥と同時に、又は該乾燥に先んじて行われる、
請求項４に記載の物品の製造方法。
【発明の詳細な説明】
【技術分野】
【０００１】
本発明は、改質型ジオポリマー組成物、ジオポリマー被覆された有機ポリマー基体、並びにこれらの製造方法及びこれらを含む物品に関する。
【背景技術】
【０００２】
ジオポリマー材料は何世紀にもわたって建造物において（例えば煉瓦の製造のために）使用されている。ジオポリマー組成物は、水素、アルミニウム、ケイ素、酸素、及び元素周期表の１族の金属を含む元素を含有する。
【０００３】
最近では、Belaguruが特に、コンクリート、鋼、又は木材の塗布表面のために有用なジオポリマー組成物について述べている（Belaguru P., Geopolymer for Protective Coating of Transportation Infrastructures, FINAL REPORT, Report Number FHWA NJ 1998-12, 1998, Rutgers, The State University, Piscataway, New Jersey）。この文献でBelaguruはまた、中でも、特定されていないポリマーラテックスを含むか又はこのポリマーラテックスとともに調製されたいくつかの組成物について述べている。例示されたBelaguruのポリマーラテックス含有組成物（表１の組成物１及びサンプルＩＤ２８〜３６参照）はとりわけ「ケイ酸カリウム」（Ｋ2ＳｉＯ3）、「シリカ・フューム」（ＳｉＯ2）、及び「グラウンド・サンド」を含むが、しかし（例えばジオポリマーにとって特徴的な酸化アルミニウムにおけるような）有意なアルミニウム源として機能する成分を含有しているようには思われない。従って、Belaguruのポリマーラテックス含有組成物は、ジオポリマーを含んでいるとは思われない。
【０００４】
国際公開第２００８／０１７４１３号パンフレットには、ポンピング可能なジオポリマー配合物、及び二酸化炭素貯蔵のための応用が述べられている。
【０００５】
有機ポリマー基体を被覆するのに有用な改質ジオポリマー組成物、ジオポリマー被覆された有機ポリマー基体、及びこれらの製造方法がこの技術分野において必要である。
【発明の概要】
【課題を解決するための手段】
【０００６】
第１の態様において、本発明は、（ｉ）ジオポリマー及び有機ポリマーラテックスの混合物を含む安定化させたジオポリマー−有機ポリマーラテックス組成物、又は（ｉｉ）高い有機ポリマー付着能力を有する改質型ジオポリマー組成物を含む、改質型ジオポリマー組成物を提供する。いくつかの態様では、改質型ジオポリマー組成物は、安定化させたジオポリマー−有機ポリマーラテックス組成物を含み、好ましくは、混合物は事実上均一である。いくつかの態様では、安定化させたジオポリマー−有機ポリマーラテックス組成物は、高い有機ポリマー付着能力を有する改質型ジオポリマー組成物を含む。いくつかの態様では、改質型ジオポリマー組成物は、カルシウム系酸化物を含有しない。本明細書中に使用される「高い有機ポリマー付着能力を有する」という用語は、硬化させられ乾燥させられた後、有機ポリマー基体の被覆準備ができた表面（例えば、押し出しポリスチレンフォーム基体の表面）に、結合強度５０キロパスカル（ｋＰａ）以上で結合されることができるとして特徴づけることができることを意味する。結合強度を測定する好ましい方法は、後で説明する引張り試験法である。
【０００７】
いくつかの態様では、安定化させたジオポリマー−有機ポリマーラテックス組成物は、水和ポリシアル酸塩と、１．０重量パーセント〜５０重量パーセントの有機ポリマーラテックスとの第１混合物を含むか、又は水和ポリシアル酸塩と、１．０重量パーセント〜５０重量パーセントの有機ポリマーラテックスとの第１混合物を混合させることにより形成され、有機ポリマーラテックスの重量パーセントは、第１混合物の総重量を基準とする。いくつかの態様では、第１混合物を形成するために使用される有機ポリマーラテックスは、有機ポリマーラテックス粉末を含む（すなわちこの有機ポリマーラテックス粉末は水性ではない）。他の態様では、第１の混合物を形成するために使用される有機ポリマーラテックスは、水性有機ポリマーラテックスと、０．０５重量パーセント〜１０重量パーセントのラテックス安定剤とを含む第２混合物を含み、ラテックス安定剤の重量パーセントは、第２混合物の総重量を基準とする。
【０００８】
好ましくは、高い有機ポリマー付着能力を有する改質型ジオポリマー組成物は、水濃度改質及びケイ素／アルミニウム（Ｓｉ／Ａｌ）モル比改質型ジオポリマー組成物であり、水濃度改質及びＳｉ／Ａｌモル比改質型ジオポリマー組成物が、水濃度改質及びＳｉ／Ａｌモル比改質型ジオポリマーの総重量を基準として、３６．０重量パーセント未満の水を有し、そして１．７０以上のＳｉ／Ａｌモル比を有している。より好ましくは、Ｓｉ／Ａｌモル比は、１．７０以上であり３．０以下である。
【０００９】
第２の態様において、本発明は、有機ポリマー基体と付着するように接触した乾燥された改質型ジオポリマー層を含むジオポリマー被覆された有機ポリマー基体を調製する方法であって、付着するように接触することは、引張り試験法に従って測定して２５キロパスカル（ｋＰａ）以上の結合強度を有するものとして特徴づけることができ、この方法は、改質型ジオポリマー前駆体層を有機ポリマー基体と接触した状態で乾燥させることの作用として、該ジオポリマー被覆された有機ポリマー基体を形成することを含む、ジオポリマー被覆された有機ポリマー基体を調製する方法を提供する。
【００１０】
いくつかの態様では、第２の態様の方法は、硬化された改質型ジオポリマー前駆体層を提供するために、改質型ジオポリマー前駆体層を硬化させる前工程をさらに含む。より好ましくは、硬化工程は、乾燥工程と事実上同時に、又はさらにより好ましくは、乾燥工程に少なくとも部分的に先んじて（すなわち何らかの硬化が乾燥前に生じる）、又は実質的に先んじて（ほとんど又はすべての硬化が乾燥前に生じる）行われる。いくつかの態様の場合、硬化は実質的に乾燥に先んじる。いくつかの態様の場合、改質型ジオポリマー前駆体層は、硬化された改質型ジオポリマー前駆体層を含む。さらにより好ましくは、第２の態様の方法は、（ａ）  被覆準備ができた表面を有する有機ポリマー基体を用意する工程；（ｂ）  有機ポリマー基体の被覆準備ができた表面、又はその一部に第１の態様の改質型ジオポリマー組成物を接触させることにより、有機ポリマー基体の被覆準備ができた表面又はその一部と物理的に接触した改質型ジオポリマー前駆体層を提供する工程、（ｃ）  改質型ジオポリマー前駆体層を硬化させることにより、硬化された改質型ジオポリマー前駆体層を提供する工程；そして（ｄ）  少なくとも２５重量パーセントの水を除去するように、硬化された改質型ジオポリマー前駆体層を乾燥させることにより、ジオポリマー被覆された有機ポリマー基体を提供する工程を含む。
【００１１】
第２の態様において、（硬化された）改質型ジオポリマー前駆体層は独立して、有機ポリマー基体の被覆準備ができた表面、又はその一部と物理的に接触している。いくつかの態様では、硬化され、乾燥された改質型ジオポリマー層は、硬化され、乾燥された、高い有機ポリマー付着能力を有する改質型ジオポリマー組成物層を含み；硬化された改質型ジオポリマー前駆体層は、硬化された、高い有機ポリマー付着能力を有する改質型ジオポリマー組成物前駆体層を含み；そして改質型ジオポリマー前駆体層は、高い有機ポリマー付着能力を有する改質型ジオポリマー組成物前駆体層を含む。高い有機ポリマー付着能力を有する改質型ジオポリマー組成物前駆体層は、第１の態様の高い有機ポリマー付着能力を有する改質型ジオポリマー組成物から形成される。
【００１２】
いくつかの態様では、硬化され、乾燥された改質型ジオポリマー層は、硬化され、乾燥されたジオポリマー−有機ポリマーラテックス層を含み；硬化された改質型ジオポリマー前駆体層は、硬化されたジオポリマー−有機ポリマーラテックス前駆体層を含み；そして改質型ジオポリマー前駆体層は、ジオポリマー−有機ポリマーラテックス前駆体層を含む。ジオポリマー−有機ポリマーラテックス前駆体層は、第１の態様の安定化させたジオポリマー−有機ポリマーラテックス組成物から形成される。第２の態様の方法の、硬化されたジオポリマー−有機ポリマーラテックス前駆体層を使用する態様において、有機ポリマーラテックスは、ガラス転移温度を有するものとして特徴づけることができ、そして乾燥工程は、乾燥温度を有するものとして特徴づけることができ、乾燥工程の乾燥温度は、有機ポリマーラテックスのガラス転移温度よりも高い。
【００１３】
第３の態様の場合、本発明は、有機ポリマー基体の被覆準備ができた表面又はその一部と付着するように接触した乾燥された改質型ジオポリマー層を含むジオポリマー被覆された有機ポリマー基体であって、付着するように接触することが、引張り試験法に従って測定して２５キロパスカル（ｋＰａ）以上の結合強度を有するものとして特徴づけることができる、ジオポリマー被覆された有機ポリマー基体を提供する。好ましくは、ジオポリマー被覆された有機ポリマー基体は、第２の態様の方法によって調製される。
【００１４】
本発明のジオポリマー被覆された有機ポリマー基体は、例えばジオポリマー被覆された有機ポリマー基体にとって、審美的外観、又は好ましくは火炎、熱、光、機械、化学物質に対する抵抗性、又はこれらのうちの２つ又は３つの組み合わせが、被覆なしの有機ポリマー基体のこのようなそれぞれの審美的外観、又は抵抗性と比較して改善されることが望ましい用途及び物品において有用である。第２の態様の方法によって調製されたこのような層を含む乾燥された改質型ジオポリマー層は、ジオポリマー被覆された有機ポリマー基体においてこの層が付着又は結合された有機ポリマー基体に、前記抵抗性を提供する。このように、本発明のジオポリマー被覆された有機ポリマー基体は、例えば自動車用部品（例えば自動車用ホース）；建築物用部品（例えば外側及び内側の建造物クラッディング（例えば外部断熱及び仕上げシステム）；屋外物品（例えば屋外用家具及び標識）；及びライニングされたインフラ用部品｛例えばライニングされた工業用管（例えば下水管、水道管、及び化学プロセス管）｝のような物品を調製するのに有用である。ジオポリマー物品はまた、ハウジング、例えば電子デバイス及びバッテリーのハウジングを含む。
【発明の効果】
【００１５】
本発明の改質型ジオポリマー組成物は、有機ポリマー基体の被覆準備ができた表面に被覆を施すことができ、そして硬化及び乾燥（例えば硬化させ、そして改質型ジオポリマー組成物から多量の水を除去する）の後、有機ポリマー基体の被覆準備ができた表面上に、付着性の、好ましくは高度に付着性の被覆層を形成することができる。本発明の改質型ジオポリマー組成物とは異なり、改質されていないジオポリマー又は本発明以外の改質型ジオポリマーから成る本発明以外の組成物は、硬化及び乾燥の後、有機ポリマー基体の被覆準備ができた表面に、付着するとしても弱くしか付着しない（例えば、後で説明する引張り試験法によって測定して２２ｋＰａ未満、いくつかの事例では１１ｋＰａ未満の結合強度）。
【００１６】
追加の態様を、特許請求の範囲を含めて明細書の残りにおいて説明する。
【発明を実施するための形態】
【００１７】
前記本発明の態様は、参照することによりここに組み入れられる。これらの態様及び後で説明する追加の態様を、下記情報を参照しながらさらに例証する。
【００１８】
参照することにより主題を組み入れることを許す、米国特許及びその他の特許の審査のために、発明の詳細な説明において参照されるそれぞれの米国特許、米国特許出願、米国特許出願公開、ＰＣＴ国際特許出願の各明細書、ＷＯ国際公開パンフレット、及びこれらの同等物の内容全体（他に指示のない限り）を、参照することにより本明細書に組み入れる。本明細書に書かれたものと、参照することにより組み入れられた特許明細書、特許出願明細書、特許出願公開明細書、又はこれらの一部に書かれたものとの間に不一致がある場合には、本明細書中に書かれたものが優先する。
【００１９】
本出願において、数値範囲の任意の下限、又はその範囲の任意の好ましい下限は、その範囲の好ましい形態又は態様を規定するために、その範囲の任意の上限、又はその範囲の任意の好ましい上限と組み合わせることができる。それぞれの数値範囲は、その範囲内に含まれるすべての数値、つまり有理数及び無理数の双方を含む（例えば、約１〜約５の範囲は、例えば、１、１．５、２、２．７５、３、３．８０、４，及び５を含む）。
【００２０】
化合物名とその構造との間に不一致がある場合には、構造が優先する。
【００２１】
括弧なしで挙げられた単位値、例えば２インチと、括弧内に挙げられた対応する単位値、例えば（５センチメートル）との間に不一致がある場合には、括弧なしで挙げられた単位値が優先する。
【００２２】
本明細書中に使用される“a”、“an”、“the”、“少なくとも１つ（ａt least one）”、“１つ又は２つ以上（one or more）”は、相互に置き換え可能に使用される。本明細書中に記載された本発明のいずれの形態又は態様においても、数値を意味する言い回しにおける約（about）という用語は、本発明の別の形態又は態様を提供するために、この言い回しから削除することができる。「約（about）」という用語を使用する前の形態又は態様では、好ましくは、これはその数値の９０パーセント〜１００パーセント、その数値の１００パーセント〜１１０パーセント、又はその数値の９０パーセント〜１１０パーセントを意味する。本明細書中に記載された本発明のいずれの形態又は態様においても、オープンエンド用語「含む（comprising)、(comprises)」など（これは「含む(incluidng)」、「有する(having)」、及び「特徴付けられる(characterized by)」と同義である）は、本発明の別の形態又は態様を提供するために、それぞれ部分的にクローズドな言い回し「事実上〜から成る(consisting essentially of)」、「事実上〜から成っている(consists essentially of)」など、又はそれぞれクローズドな言い回し「〜から成る(consisting of)」、及び「〜から成っている(consists of)」などによって置き換えることができる。本出願において、先行して挙げられた要素（例えば成分）に言及した場合には、「これらの混合物」、及び「これらの組み合わせ」などという言い回しは、挙げられた要素のうちの、すべてを含むいずれか２つ又は３つ以上を意味する。員(members)を挙げる際に使用される「又は（or)」という用語は、特に断りのない限り、挙げられた員を個別に、また任意の組み合わせにおいて意味し、そして個々の員のうちのいずれか１つを挙げる追加の態様を支持する（例えば「１０パーセント以上」という言い回しを挙げる態様において、「又は」は「１０パーセント」を挙げる別の態様、及び「１０パーセント超」を挙げるさらに別の態様を支持する）。「複数(plurality)」は２つ又は３つ以上を意味し、それぞれの数は、他に指示のない限り、独立して選択される。本明細書中に使用される「重量パーセント」及び「ｗｔ％」は同義であって、他に指示のない限り、混合物の総重量を基準として混合物の成分に対して計算される。
【００２３】
「層」という用語は、材料被覆又は材料被膜を意味する。
【００２４】
「被覆準備ができた表面」という用語は、この被覆のために、露出され、材料を受容するように調製された領域を意味する。
【００２５】
「ガラス転移温度」（Ｔｇ）は、ASTM E1356-03に従って示差走査熱量計を用いた示差走査熱量測定によって割り出される。
【００２６】
「を含むか、又は混合させることにより形成された」混合物は、ブレンド、又は（例えば化学的に）誘導された材料、又はその両方を意味する。
【００２７】
他に断りのない限り、「元素周期表」という用語は、International Union of Pure and Applied Chemistry (IUPAC)によって刊行された公式周期表(2007年6月22日版）を意味する。また、族（Group又はGroups）に言及した場合はいずれも、元素周期表において反映された族を意味するものとする。
【００２８】
「ジオポリマー」という用語は、水和ポリシアル酸塩を含む三次元無機アルミノケイ酸塩鉱物ポリマーを意味する。好ましくは、水和ポリシアル酸塩は、実験式（Ｇ）：
（Ｍ）y［−（−ＳｉＯ2）z−ＡｌＯ2）］x・ｗＨ2Ｏ      （Ｇ）
から成り、式中、それぞれのＭは独立して元素周期表の１族のカチオンであり；ｘは２又は３以上の整数であって、ポリシアル酸塩反復単位の数を表し；ｙは、ｘに対するｙの比がゼロより大きくなる（ｙ／ｘ＞０）ように、好ましくはゼロを上回り１以下である（０＜ｙ／ｘ≦１）ように選択される整数であり；ｚは、１〜３５の有理数又は無理数であり；そしてｗは、ｘに対するｗの比（ｗ／ｘ）が１ポリシアル酸塩反復単位当たりの水のモル比を表す。ｚは、ポリシアル酸塩中のアルミニウム原子のモルに対するケイ素原子のモル（Ｓｉ／Ａｌ）に等しいモル比を表す。本発明のジオポリマー組成物中のＳｉＯ2官能基の分布は、ランダムなものとして特徴づけることができる。このように、ｚは有理数又は無理数であってよい。
【００２９】
実験式（Ｇ）の水和ポリシアル酸塩において、ｗは好ましくは、水の「ジオポリマー粘度に対して効果的な量」を提供するように選ばれる。この用語は、第１の態様の安定化させたジオポリマー−有機ポリマーラテックス組成物のために望ましい流れ抵抗を、第２の態様を達成し得るように確立するのに十分な水の量を意味する。より好ましくは、ｗは約４〜約８、より好ましくは４〜７．５の有理数又は無理数である。安定化させたジオポリマー−有機ポリマーラテックス組成物中の、所望のジオポリマー粘度に対して効果的な量水を提供するために、ｗは、安定化させたジオポリマー−有機ポリマーラテックス組成物に水を添加するか、又はこの組成物から多少の水を除去する（例えば乾燥により）ことにより、ｗをより高く又はより低く調節することができる。
【００３０】
実験式（Ｇ）の水和ポリシアル酸塩において、好ましくはそれぞれのＭは独立して、元素周期表の１族の１種又は２種以上の金属のカチオンである。最も一般的なカチオンはカリウムカチオン（Ｋ+）、ナトリウムカチオン（Ｎａ+）、リチウムカチオン（Ｌｉ+）、又はこれらのうちの２種又は３種以上の組み合わせを含む。いくつかの態様の場合、カチオンはさらに、元素周期表の２族の１種又は２種以上の金属のカチオン、より好ましくはマグネシウムカチオン（Ｍｇ+2）、そしてさらにより好ましくはカルシウムカチオン（Ｃａ+2）を含んでもよい。このような態様の場合、カルシウムカチオンは、酸化カルシウムを含まず、また酸化カルシウムから誘導されないことが好ましい。好ましくはＭの少なくとも５１モル％、より好ましくは少なくとも９０モル％、さらにより好ましくは少なくとも９８モル％、そしてさらにより好ましくは少なくとも９９モル％がＮａ+である。
【００３１】
実験式（Ｇ）の水和ポリシアル酸塩において、好ましくは、ｚは、１〜３の有理数又は無理数である。いくつかの態様の場合、ｚは２〜３，又は好ましくは１〜２である。好ましくは、ｚは１．７０以上であり、そしてより好ましくは１．９以上である。好ましくは、ｚは３．０以下である。いくつかの態様の場合、ｚは２．０以下である。いくつかの態様の場合、式（Ｇ）の水和ポリシアル酸塩は、ポリ（シアレート）（ｚは実験式（Ｇ）において１である）、ポリ（シアレート−シロキソ）（ｚは実験式（Ｇ）において２である）、又はポリ（シアレート−ジシロキソ）（ｚは実験式（Ｇ）において３である）を含む。硬化前には、ポリ（シアレート）、ポリ（シアレート−シロキソ）、及びポリ（シアレート−ジシロキソ）はそれぞれ、共有される酸素原子、アルミノケイ酸塩の鉱物ポリマーの電荷全体が中性となるようなカチオン、及び水によって連結された、負電荷を有する四面体四酸化ケイ素（正式にはＳｉＯ4）と四面体四酸化アルミニウム（正式にはＡｌＯ4）との網状構造を含んでいる。ＳｉＯ4とＡｌＯ4四面体との網状構造は、カチオンＭを含有する構造的空洞を画定する。
【００３２】
本発明の改質型ジオポリマー組成物が、高い有機ポリマー付着能力を有する改質型ジオポリマー組成物であるいくつかの態様の場合（高い有機ポリマー付着能力を有するとは、安定化させたジオポリマー−有機ポリマーラテックス組成物が、有機ポリマー基体の被覆準備ができた表面と接触した状態で硬化させられ乾燥させられた後、有機ポリマー基体の被覆準備ができた表面上に、有機ポリマーに高度に付着する硬化され、乾燥されたジオポリマー−有機ポリマーラテックス層を生成することを意味する）、有機ポリマーに高度に付着する硬化され、乾燥されたジオポリマー−有機ポリマーラテックス層は、結合強度５０キロパスカル（ｋＰａ）以上で、有機ポリマー基体の被覆準備ができた表面又はその一部に付着するものとして特徴づけることができる。高い有機ポリマー付着能力を有する改質型ジオポリマー組成物は、水濃度改質及びＳｉ／Ａｌモル比改質型ジオポリマー組成物であり、水濃度改質及びＳｉ／Ａｌモル比改質型ジオポリマー組成物は、水濃度改質及びＳｉ／Ａｌモル比改質型ジオポリマーの総重量を基準として、３６．０重量パーセント未満の水を有し、水濃度改質及びＳｉ／Ａｌモル比改質型ジオポリマー組成物は、実験式（Ｇ）：
（Ｍ）y［−（−ＳｉＯ2）z−ＡｌＯ2）］x・ｗＨ2Ｏ    （Ｇ）
の水和ポリシアル酸塩を含み、式中、それぞれのＭは独立して元素周期表の１族のカチオンであり；ｘは２又は３以上の整数であって、ポリシアル酸塩反復単位の数を表し；ｙは、ｘに対するｙの比がゼロより大きくなる（ｙ／ｘ＞０）ように選択される整数であり；ｚは、ケイ素／アルミニウムのモル比であって、有理数又は無理数であり；そしてｗは、ｘに対するｗの比が１ポリシアル酸塩反復単位当たりの水のモル比を表すような有理数又は無理数であり、（ａ）ｚは１．７０〜３であるか、又は（ｂ）ｚは１．９〜３である。より好ましくは、ｚは１．７０〜３である。さらにより好ましくは、ｚは１．９〜３であり、より好ましくは、ｚは１．９〜３であり、水濃度改質及びＳｉ／Ａｌモル比改質型ジオポリマー組成物は、水濃度改質及びＳｉ／Ａｌモル比改質型ジオポリマーの総重量を基準として、３４．０重量パーセント未満の水を有している。
【００３３】
水和ポリシアル酸塩の一例としては、下記のそれぞれの実験式、（Ｍ−ＰＳ）、（Ｍ−ＰＳＳ）、及び（Ｍ−ＰＳＤＳ）を有する水和ポリ（シアレート）、水和ポリ（シアレート−シロキソ）、及び水和ポリ（シアレート−ジシロキソ）が挙げられる：
ポリ（シアレート）：（Ｍ)y−（−Ｓｉ−Ｏ−Ａｌ−Ｏ−）x・ｗＨ2Ｏ（Ｍ−ＰＳ）（Ｓｉ：Ａｌのモル比は１：１である）（Ｚ＝１）；
【００３４】
ポリ（シアレート-シロキソ）：（Ｍ）y−（Ｓｉ−Ｏ−Ａｌ−Ｏ−Ｓｉ−Ｏ−）x・ｗＨ2Ｏ（Ｍ−ＰＳＳ）（Ｓｉ：Ａｌのモル比は２：１である）（Ｚ＝２）；
【００３５】
ポリ（シアレート−ジシロキソ）：（Ｍ）y−（Ｓｉ−Ｏ−Ａｌ−Ｏ−Ｓｉ−Ｏ−Ｓｉ−Ｏ−）x・ｗＨ2Ｏ（Ｍ−ＰＳＳ）（Ｓｉ：Ａｌのモル比は３：１である）（Ｚ＝３）；
【００３６】
上記式中ｘ、ｙ、ｗ、及びＭは独立して実験式（Ｇ）に関して規定されている通りである。
【００３７】
いくつかの態様の場合、安定化させたジオポリマー−有機ポリマーラテックス組成物、又は高い有機ポリマー付着能力を有する改質型ジオポリマー組成物（両方とも、第１の態様の改質型ジオポリマー組成物である）の第１混合物は、２種又は３種以上の水和ポリケイ酸塩を含むか、又はこれらの水和ポリケイ酸塩によって形成された第１複合材料を含み、複合材料のそれぞれの水和ポリケイ酸塩は独立して、本明細書中に記載された実験式（Ｇ）を有しており、これらの２種又は３種以上の水和ポリケイ酸塩は、一緒にした状態で実験式（Ｇ）によって特徴づけることができ、そして独立して、ｘ、ｙ、及びｚのぞれぞれに対応する平均値を有しており、これらの平均値は独立して有理数又は無理数である。いくつかの態様の場合、第１の態様の改質型ジオポリマー組成物は、両方とも第１の態様の（ｉ）の改質型ジオポリマー組成物と、（ｉｉ）の改質型ジオポリマー組成物とを含む、又はこれらを混合させることによって形成された第２複合材料を含む。いくつかの態様は、第１又は２の複合材料、又はその両方は、カルシウム系酸化物を含有しない。
【００３８】
本発明の改質型ジオポリマー組成物を調製するために有用な、改質されていないジオポリマー組成物は典型的には、種々のアルミノケイ酸塩酸化物及びケイ酸塩を、水酸化物アニオン（Ｏ（Ｈ）-）の存在において化学的に分解し、続いて再凝結することによって調製することができる。いくつかの態様の場合、水と、水酸化ナトリウムと、フュームドシリカとを混合することにより、水性ケイ酸ナトリウム混合物（例えばケイ酸ナトリウム溶液）を調製する。水性ケイ酸ナトリウム混合物を、酸化アルミニウム源（例えば焼成カオリン粘土）と混合することにより、改質されていないジオポリマー組成物を提供する。例えば、所定量の水と、水酸化ナトリウムと、フュームドシリカとを混合することにより所定のケイ酸ナトリウム溶液を調製することによって、正式には７２重量パーセント（ｗｔ％）の水と、１０ｗｔ％の水酸化ナトリウムと、１８ｗｔ％のフュームドシリカとを含有する所定のケイ酸ナトリウム溶液を提供する。所定のケイ酸ナトリウム溶液と、所定量の焼成カオリン粘土と混合することにより、正式には２９ｗｔ％の焼成カオリン粘土と、７１ｗｔ％のケイ酸ナトリウム溶液とを含有する、改質されていないジオポリマー組成物を提供する。好ましくは、本発明の改質型ジオポリマー組成物は、水性ケイ酸ナトリウム混合物を含むか、又は水性ケイ酸ナトリウム混合物から調製される。
【００３９】
有機ポリマーラテックス、有機ポリマー基体、又はその両方として有用な有機ポリマーは、天然又は合成有機ポリマーであってよい。「有機ポリマー」という用語は、炭素と水素とを含むマクロ分子を意味する。マクロ分子は複数の反復単位を含み、それぞれの反復単位は、モノマーから形成された残基を含み、それぞれのモノマーは別のモノマーと同じであるか又は異なっている。マクロ分子の残基を形成したモノマーがすべて同じである場合には、残基は互いに同じであるか又は異なっていてよい（例えば末端基が内部残基とは異なっているか；又は、重合後に改質された残基が改質されていない残基とは異なっているか；又は、その両方である）。好適なモノマーの例は、炭化水素モノマー（すなわち、炭素と水素とから成るモノマー）、及びヘテロ原子含有モノマー（すなわち、炭素と、水素と、少なくとも１つのヘテロ原子とを含むモノマーであり、それぞれのヘテロ原子は好ましくは酸素、窒素、フルオロ、クロロである）である。好適な炭化水素モノマーの例は、エチレン、プロピレン、（Ｃ4−Ｃ8）アルファ−オレフィン、１，４−ブタジエン、及びスチレンである。好適なヘテロ原子含有モノマーの例は、アジピン酸及びエチレンジアミン、テレフタル酸及び１，４−ブタンジオール、４−ヒドロキシ安息香酸、アクリル酸、及び乳酸の混合物である。ジカルボン酸誘導体、例えばジメチルジカルボン酸エステル、無水ジカルボン酸（環状及び混合カルボン酸無水物を含む）、ジカルボン酸二塩化物（すなわちジカルボキソイル二塩化物）を、ジカルボン酸モノマーの代わりに使用することができる。
【００４０】
本発明において有用な有機ポリマーの例はこのように、天然ゴム、ポリエチレン、ポリプロピレン、（Ｃ4−Ｃ8）アルファ−オレフィン、ポリ（ブタジエン）、及びこれらの共重合混合物；ポリスチレン；ポリカーボネート；ポリエチレンテレフタレート、ポリ乳酸、及びポリブチレンテレフタレートを含むポリエステル；ポリアクリレート；ポリメタクリレート；及び前記有機ポリマーの製造時に使用されるモノマーのうちのいずれか２種又は３種以上のインターポリマー（例えばコポリマー）である。特に断りのない限り、本明細書中に使用される「ブタジエン」という用語は、１，３−ブタジエンを意味する。
【００４１】
好ましくは、本発明において有用な有機ポリマー基体は、直前の段落で述べた有機ポリマー例のうちの１種又は２種以上を含む。前述の有機ポリマー例はまた、有機ポリマーラテックスとしてのラテックス形態において有用であるが、有機ポリマーラテックスはこれらに制限されるものではない。
【００４２】
有機ポリマーラテックスは天然有機ポリマーラテックス（例えばhevea brasilienesisゴムノキ）、又は好ましくは合成有機ポリマーラテックスを含む。いくつかの態様の場合、本発明において有用な有機ポリマーラテックスは、水性有機ポリマーラテックスである。「水性有機ポリマーラテックス」という用語は、液状物質中の、前述の有機ポリマーから成るミクロ粒子の分散体を意味する。液状物質は、分子式Ｈ2Ｏを有する。好ましい水性有機ポリマーラテックスは、ポリプロピレン、ポリブチレン、ポリスチレン、又はポリ（スチレン−ブタジエン）から成るミクロ粒子の水性分散体である。いくつかの態様の場合、本発明において有用な有機ポリマーラテックスはラテックス粉末である。好ましくは、ラテックス粉末は水中に再分散させることができる。好ましいラテックス粉末は、ビニルアセテート・モノマー又はアクリル酸モノマーから調製され、ビニルアセテート・モノマー又はアクリル酸モノマーの残基を含むホモポリマー、あるいは、ポリ（ビニルアセテート／ビニルベルサテート）コポリマー、ポリ（ビニルアセテート／エチレン）コポリマー、又はポリ（スチレンブタジエン）コポリマーであるコポリマーである。例えばDow Wolff Cellulosics（米国ミシガン州Midland在Dow Chemical Companyの事業単位）から、少なくともいくつかのラテックス粉末が商業的に入手可能である。いくつかの態様の場合、本発明において有用な有機ポリマーラテックスは、水性有機ポリマーラテックスと有機ポリマーラテックス粉末とを含む組み合わせである。
【００４３】
好ましくは、有機ポリマーラテックスは、水性形態であるか粉末形態であるかにかかわらず、１５０℃未満のガラス転移温度によって特徴づけられる。より好ましくは、有機ポリマーラテックスは、１００℃未満、より好ましくは７５℃未満、さらにより好ましくは４０℃未満、そしてさらにより好ましくは３０℃未満のガラス転移温度によって特徴づけられる。独立して、ガラス転移温度は少なくとも−４０℃、好ましくは少なくとも−２０℃、より好ましくは−１０℃、そしてさらにより好ましくは少なくとも−５℃である。いくつかの好ましい態様の場合、本発明の改質型ジオポリマー組成物は、安定化させたジオポリマー−有機ポリマーラテックス組成物であり、この安定化させたジオポリマー−有機ポリマーラテックス組成物は、水和ポリシアル酸塩と１．０重量パーセント〜５０重量パーセントの有機ポリマーラテックスとの第１混合物を含むか、又は水和ポリシアル酸塩と１．０重量パーセント〜５０重量パーセントの有機ポリマーラテックスとの第１混合物を混合させることにより形成され、有機ポリマーラテックスの重量パーセントは、第１混合物の総重量を基準とする。有機ポリマーラテックスは、１５０℃未満のガラス転移温度によって特徴づけられる。
【００４４】
好ましくは、有機ポリマーラテックスは、第１の態様の安定化させたジオポリマー−有機ポリマーラテックス組成物を、すべて第１混合物の総重量を基準として４０ｗｔ％以下、より好ましくは３５ｗｔ％以下、及びさらにより好ましくは３０ｗｔ％以下の濃度で含む第１混合物中に存在している。このような状況下で付着するように接触するための所望の結合強度をもたらすのに効果的な最小量の有機ポリマーラテックスを使用するのが普通は望ましいが、いくつかの態様の場合、第１の態様の安定化させたジオポリマー−有機ポリマーラテックス組成物を含む第１混合物中の有機ポリマーラテックスの濃度は、すべて第１混合物の総重量を基準として好ましくは少なくとも１ｗｔ％、より好ましくは少なくとも２ｗｔ％、さらにより好ましくは少なくとも４ｗｔ％、そしてさらにより好ましくは少なくとも５ｗｔ％である。好ましい濃度範囲の一例は、すべて第１混合物の総重量を基準として約５ｗｔ％〜約３０ｗｔ％、そしてより好ましくは約５ｗｔ％〜約２５ｗｔ％である。後で例において提供される有機ポリマーラテックスの濃度が特に有用である。
【００４５】
「ラテックス安定剤」という用語は、水性有機ポリマーラテックスを含む有機ポリマー粒子の凝塊又は凝集を阻害する物質を意味する。ラテックス安定剤は、例えば、米国特許第４，１１０，２９３号明細書において知られている。好適なラテックス安定剤の例はタンパク質（例えばゼラチン及びカゼイン酸塩）、炭水化物（例えばペクチネート）、グリコール、及び界面活性剤である。好適な界面活性剤の例は、アニオン性（例えば硫酸塩、スルホン酸塩、又はカルボン酸塩を含有する）界面活性剤、例えばペルウルオロオクタンスルホン酸塩；カチオン性（すなわち第四アンモニウム含有）界面活性剤、例えばセチルトリメチルアンモニウムブロミド；両性イオン（すなわち両性）界面活性剤、例えばココ・アムフォ・グリシネート；及び非イオン性界面活性剤、例えばアルキルポリ（エチレンオキシド）及びセチルアルコールである。非イオン性界面活性剤が好ましい。商業的に利用可能なラテックスは典型的には、本発明に適した量でラテックス安定剤を含有する。いくつかの態様では、安定化させたジオポリマー−有機ポリマーラテックス組成物を調製する場合に、追加の量のラテックス安定剤又は追加のラテックス安定剤を添加することができる。
【００４６】
好ましくは、ラテックス安定剤は、これがその中で使用される本発明の安定化させたジオポリマー−有機ポリマーラテックス組成物の態様において、本発明の安定化させたジオポリマー−有機ポリマーラテックス組成物が硬化の準備、又は硬化及び乾燥の準備（例えば硬化させ、そして組成物から水を除去する）ができるまでの間に、第１混合物の水性有機ポリマーラテックスを凝塊又は凝集に抗して安定化する手段として使用される。ラテックス安定剤は、凝塊阻害量で第２混合物中に存在する。凝塊阻害量は、水性有機ポリマーラテックスの凝塊を１時間以内に、好ましくは接触工程完了まで、より好ましくは乾燥工程開始まで、そしてさらにより好ましくは第２の態様の硬化工程の開始まで、５０％以上、好ましくは７５％以上、そしてより好ましくは９０％以上だけ阻害するのに十分な量である。好ましくは、凝塊阻害量とは、ラテックス安定剤が、水性有機ポリマーラテックスとラテックス安定剤とを含む第２混合物中に存在しており、ラテックス安定剤が第２混合物の総重量を基準として、少なくとも１．０ｗｔ％、より好ましくは少なくとも２．０ｗｔ％、さらにより好ましくは少なくとも３．０ｗｔ％、そしてより好ましくは少なくとも４．０ｗｔ％；また好ましくは９．０ｗｔ％以下、より好ましくは８．０ｗｔ％以下、さらにより好ましくは７．０ｗｔ％以下、そしてさらにより好ましくは６．０ｗｔ％以下で存在する。
【００４７】
有機ポリマー基体は、本発明では任意の形態又は形状で使用することができる。有機ポリマー基体の好適な形態例は、固形及び発泡体である。好適な形状例は、熱可塑性材料のフィルム、シート、繊維、粒子、及び織布又は不織布である。有機ポリマー基体は、任意のコンベンショナルな方法、例えばキャスティング、モールディング、及び押し出しによって調製することができる。「有機ポリマー基体」という用語は、別の材料が接触又は付着させられるか、又は接触及び付着させられる、前記有機ポリマーを含むベース材料を意味する。好ましい有機ポリマー基体はポリスチレンである。有機ポリマー基体の形態を記述することに関する「フィルム」という用語は、厚さ０．００１センチメートル（ｃｍ）〜０．１ｃｍの任意の所望の長さ又は幅の材料を意味する。「シート」という用語は、厚さ０．１センチメートル（ｃｍ）〜１０ｃｍの任意の所望の長さ又は幅の材料を意味する。好ましくは、基体は、表面多孔質（例えば発泡体）によって特徴づけられる。いくつかの態様の場合、有機ポリマー基体は、有機ポリマー基体と、多層構造の１つ又は２つ以上の層としての、又は１つ又は２つ以上の層から成る構成部分としての、同じか又は異なる有機ポリマー基体、又は任意のその他の好適材料（例えば粘土、タルク、シリカ、アルミナ、窒化ケイ素、又は石によって例示される、木材、紙、金属、布地、又は１種又は２種以上の金属又はメタロイドの酸化物）から成る１つ又は２つ以上の層との積層体を含み、但し、有機ポリマー基体は、本発明の改質型ジオポリマー組成物を塗布することができる露出面を有することを条件とする。
【００４８】
好ましくは、ジオポリマーが塗布された有機ポリマー基体は、ジオポリマー被覆された物品を含む。すなわち、いくつかの態様の場合、本発明は、ジオポリマー被覆された有機ポリマー基体を含む物品である。いくつかの態様の場合、物品は、ジオポリマー被覆された自動車構成部分、建築物構成部分、屋外物品、又はジオポリマーでライニングされたインフラ用部品を含む。より好ましくは、ジオポリマー被覆された有機ポリマー基体の有機ポリマー基体は、ポリスチレンを含む。このようなジオポリマー被覆された物品の例は、本明細書中に前述した通りである。ジオポリマー被覆された物品は、部分的又は全体的に被覆を有することができる。例えば、ジオポリマー被覆された物品は、内面、外面、又はこれらの組み合わせに被覆を有することができる。好ましいことに、ジオポリマー被覆された物品を含む硬化され、乾燥された改質型ジオポリマー層には亀裂、剥離、又は気泡が発生しない。
【００４９】
第１の態様の改質型ジオポリマー組成物は、当業者に知られているような任意の接触法を用いて、有機ポリマー基体の被覆準備ができた表面又はその一部に接触させることができる。好適な接触法の例は、展着（例えばポンピング、機械的な押圧、又は流動による）、噴霧、キャスティング、モールディング、成形、及びスタンピングである。接触工程は、有機ポリマー基体の被覆準備ができた表面又はその一部と物理的に接触した、改質型ジオポリマー前駆体層を提供する。好ましくは、改質型ジオポリマー前駆体層は、厚さ、より好ましくは均一な厚さによって特徴づけされる。改質型ジオポリマー前駆体層はまた、乾燥工程において改質型ジオポリマー前駆体層の水の少なくとも３０ｗｔ％がそこから除去される乾燥準備のできた露出面として特徴づけられる。好ましくは、改質型ジオポリマー前駆体層の乾燥準備のできた露出面には、硬化工程中に水バリア材料（例えばポリマー膜又はガラス）が一時的に覆われ、次いで乾燥工程中にこの材料が外される。
【００５０】
硬化された改質型ジオポリマー前駆体層を乾燥させる（すなわち前駆体層から水を除去する）ことは、好ましくは、蒸発、ストリッピング、凍結乾燥、又はこれらの組み合わせを含む。乾燥は周囲圧力（例えば１０１ｋＰａ）、高い圧力（例えば１１０ｋＰａ超、しかし好ましくは１２０ｋＰａ未満）、又は低い圧力（例えば９５ｋＰａ未満）で行うことができる。乾燥は、改質型ジオポリマー組成物からいくらかの水を除去するのに適した任意の温度で行うことができる。好ましくは、乾燥温度は１００℃以下、より好ましくは７５℃未満、さらにより好ましくは５０℃未満、そしてさらにより好ましくは４０℃未満；そして独立して好ましくは少なくとも−１０℃、より好ましくは少なくとも−５℃、さらにより好ましくは少なくとも１０℃、そしてさらにより好ましくは少なくとも１５℃である。いくつかの態様の場合、乾燥は周囲温度（例えば１０℃〜４０℃）で行われ、蒸発を含む。
【００５１】
好ましくは、水の除去は乾燥温度で行われるものとして特徴づけることができ、乾燥温度は好ましくは、有機ポリマーラテックスを使用する態様では、有機ポリマーラテックスのガラス転移温度を上回る。「乾燥温度」という用語は、水の少なくとも３０ｗｔ％が硬化された改質型ジオポリマー前駆体層から除去される冷暖の度合いを意味する。乾燥され、硬化された改質型ジオポリマー層を提供するために、第２の態様の方法の乾燥工程中に、硬化された改質型ジオポリマー前駆体層から、好ましくは水の少なくとも５０ｗｔ％、より好ましくは少なくとも６０ｗｔ％、さらにより好ましくは少なくとも７０ｗｔ％、そしてさらにより好ましくは少なくとも７５ｗｔ％が除去される。有機ポリマーラテックスが複数のガラス転移温度を呈する場合には、複数のガラス転移温度のうちの少なくとも１つ、好ましくは最も低い温度は、硬化された改質型ジオポリマー前駆体層の乾燥温度を下回る。
【００５２】
硬化された改質型ジオポリマー前駆体層を提供するために改質型ジオポリマー前駆体層を硬化させることは、改質型ジオポリマー組成物を硬化させるのに適した任意の温度で行うことができる。「硬化温度」という用語は、安定化させたジオポリマー−有機ポリマーラテックス組成物、又は水濃度改質及びＳｉ／Ａｌモル比改質型ジオポリマー組成物が、その結合を可能にすることによって硬化される冷暖の度合いを意味する。好ましくは、硬化は、周囲温度である硬化温度で行われ、そしてより好ましくは、２０℃〜４０℃の硬化温度で行われる。硬化及び乾燥の温度及び圧力は同じでも異なっていてもよい。
【００５３】
前述のように、改質型ジオポリマー前駆体層を硬化・乾燥させると、有機ポリマー基体の被覆準備ができた表面、又はその一部と付着するように接触した硬化され、乾燥された改質型ジオポリマー層が提供される。「付着するように接触する」とは、有機ポリマー基体の被覆準備ができた表面、又はその一部に、すべてすぐ下の段落で説明する引張り試験法に従って測定して、３０キロパスカル（ｋＰａ）以上、より好ましくは４９ｋＰａ以上、さらにより好ましくは７０ｋＰａ以上、そしてさらにより好ましくは１００ｋＰａ以上；そしていくつかの態様では好ましくは約１５０ｋＰａ以下の結合強度で付着することを意味する。改質型ジオポリマー前駆体層が、第１の態様の安定化させたジオポリマー−有機ポリマーラテックス組成物を含む場合、好ましくは、安定化させたジオポリマー−有機ポリマーラテックス組成物は、高い有機ポリマー付着能力を有するものとして特徴づけることができる。すなわち、安定化させたジオポリマー−有機ポリマーラテックス組成物は、有機ポリマー基体の被覆準備ができた表面と接触した状態で硬化・乾燥させられた後、有機ポリマー基体の被覆準備ができた表面上に、有機ポリマーに高度に付着する硬化され、乾燥されたジオポリマー有機ポリマーラテックス層を提供することになり、高い有機ポリマー付着能力を有する硬化され、乾燥されたジオポリマー有機ポリマーラテックス層は、有機ポリマー基体の被覆準備ができた表面、又はその一部に、すぐ下の段落で説明する引張り試験法に従って測定して、５０キロパスカル（ｋＰａ）以上の結合強度で付着するものとして特徴づけることができる。
【００５４】
引張り試験法：
工程（ａ）：硬化され、乾燥された三層試験試料：
それぞれの試料片の寸法が２インチ（５．１センチメートル（ｃｍ）ｘ２インチ（５．１ｃｍ）平方ｘ１インチ（２．５４ｃｍ）高さである有機ポリマー基体（例えばプロスチレンフォーム）試料２片を得た。試料片のそれぞれ１つの第１の４平方インチ（２６平方ｃｍ）の面を別々に試験ジオポリマー組成物で塗布し、そして得られたジオポリマー層を手で押し合わせることにより、下側有機ポリマー基体層と、真ん中のジオポリマー層と、上側有機ポリマー基体層とを三層積層複合前駆体試料を提供する。前駆体試料のエッジから余剰の試験ジオポリマー組成物を拭い取る。これを４回繰り返すことにより全部で５つの前駆体試料を提供する。前駆体試料をプラスチック・ラップ（例えばポリ塩化ビニリデンのラップ）で別々にラップするか、又は気密な蓋で密閉された部分充填水浴内に前駆体試料を入れ、そして得られたプラスチックでラッピングされた前駆体試料、又は部分充填水浴内に密閉された前駆体試料を４５℃の炉内に一晩（例えば１２時間〜２４時間）にわたって入れることにより、ジオポリマーを硬化させる（すなわちジオポリマーをハードニングする）。｛或いは、特定の環境下で望ましいことがあるように、最低２日間にわたって、好ましくは約７日間にわたって、開いた（すなわちカバーされていない）環境内で（すなわち、プラスチック・ラップ内に前駆体試料をラッピングすることなしに、又は前駆体試料を密閉水浴内に入れることなしに）、周囲温度（約２０℃）で前駆体試料を硬化・乾燥させる｝。結果として生じた硬化された前駆体試料を炉から取り出してプラスチック・ラップを取り外し、又は部分充填水浴から試料を取り出し、そしてラッピングされていない硬化された前駆体試料を室温で一定の重量になるまで乾かしておくことにより、硬化され、乾燥された三層試験試料を提供する。
【００５５】
工程（ｂ）：五層最終試験試料の調製
工程（ａ）の硬化され、乾燥された三層試験試料のそれぞれに対して、二剤エポキシ（3M Scotch-Weldエポキシ接着剤2216 B/A）を、下側有機ポリマー基体層の外（底）面、及び上側有機ポリマー基体層の外（上）面に塗布する。硬化され、乾燥された試験試料のそれぞれのエポキシ含有外面を、２枚の２インチ(２．５４ｃｍ）ｘ２インチ（２．５４ｃｍ）鋼板のうちの異なる１枚に接触させる。エポキシを少なくとも２４時間にわたって乾かしておくことにより、対向する下側及び上側の鋼板層を有する五層最終試験試料を提供する。
【００５６】
工程（ｃ）：引張り強度試験
工程（ｂ）の五層最終試験試料の引張り強度を、Instron (モデル4204又は5585）機器で測定する。１分当たり０．０５インチ（１分当たり０．１３ｃｍ）のクロスヘッド速度でプロスチレンフォームの引張り試験に特に有用な、ASTM D 1623に記載された試験パラメータを使用する。
【００５７】
比較例（本発明でない）
本発明の或る態様と対照を成すものとして比較例を提供する。これらは、従来技術又は本発明以外のものの代表として解釈されるものではない。
【００５８】
比較例Ａ１ａ〜Ａｌｄ：非改質型ジオポリマー組成物（有機ポリマーラックス及びラテックス安定剤を欠いている）の調製（含水率は非改質型ジオポリマー組成物の総重量を基準としている）
【００５９】
Ａｌａ：成分である、６１．９ｇの水と、１９．６５ｇの固形水酸化ナトリウムと、１８．４５ｇのフュームドシリカとを混合することにより、ケイ酸ナトリウムを調製する。ケイ酸ナトリウムの１０ｇポーションに、４ｇの焼成カオリン粘土を添加し、得られた混合物を混合することにより、比較例Ａｌａのジオポリマー組成物を提供する。含水率４７．３ｗｔ％及びＳｉ／Ａｌモル比１．８５である。
【００６０】
Ａｌｂ：次の成分及び量：５６．２６ｇの水と、２１．４７ｇのＮａＯＨと、２２．２６ｇのフュームドシリカと、６５．８２ｇの焼成カオリンとを用いることを除いて比較例ｌａの一般手順を繰り返すことにより、比較例Ａｌｂのジオポリマー組成物を提供する（モル比：Ｓｉ／Ａｌ＝１６２５；Ｎａ／Ａｌ＝０．８９９）、及び含水率３６．８ｗｔ％である。
【００６１】
Ａｌｃ：次の成分及び量：５２．７８ｇの水と、２０．１６ｇのＮａＯＨと、２７．０６ｇのフュームドシリカと、５５．５６ｇの焼成カオリンとを用いることを除いて比較例ｌａの一般手順を繰り返すことにより、比較例Ａｌｃのジオポリマー組成物を提供する（モル比：Ｓｉ／Ａｌ＝１．９；Ｎａ／Ａｌ＝１．０、及び含水率３６．８ｗｔ％である。
【００６２】
Ａｌｄ：次の成分及び量：５２．３１ｇの水と、２３．４１ｇのＮａＯＨと、２４．２７ｇのフュームドシリカと、７１．７６ｇの焼成カオリンとを用いることを除いて比較例ｌａの一般手順を繰り返すことにより、比較例Ａｌｄのジオポリマー組成物を提供する（モル比：Ｓｉ／Ａｌ＝１．６２５；Ｎａ／Ａｌ＝０．８９９、及び含水率３３．５ｗｔ％である。
【００６３】
比較例Ｂ１ａ〜Ｂ１ｄ：引張り試験法のための五層最終試験試料
Ｂ１ａ〜Ｂ１ｄ：それぞれ、前述の引張り試験法の工程（ａ）及び（ｂ）の調製を用いて、そして試験ジオポリマー組成物の代わりに比較例Ａ１ａ〜Ａ１ｄのうちの１つの非改質型ジオポリマーを使用して、それぞれの非改質型ジオポリマーによって、比較例Ｂ１ａ〜Ｂ１ｄの五層最終試験試験試料を調製する。前述の引張り試験法の工程（ｃ）に従って五層最終試験試料の平均付着強度を測定した。引張り試験結果を後で表１に記録する。
【００６４】
本発明の例
本発明の非制限的な例を下記のように説明する。いくつかの態様の場合、本発明は例において説明した通りである。
【００６５】
例Ａ１：６．５ｗｔ％水性ポリ（スチレン−ブタジエン）ラテックスを含有する安定化させたジオポリマー−有機ポリマーラテックス組成物
５２．０ｇの水と、１９．６５ｇのＮａＯＨと、１８．４５ｇのシリカと、４０ｇの焼成カオリンとを用いることを除いて比較例Ａｌａの一般手順を繰り返す。非改質型ジオポリマー組成物に、所定の重量（１９．６ｇ）のLatex DL 460 ｛米国ミシガン州Midland在Dow Chemical Companyから商業的に入手可能なPolyglycol-36(PG-36), 安定化水性（スチレン−ブタジエン）ラテックス、Ｔg＝８℃｝を添加することにより、両方とも、安定化させたジオポリマー−有機ポリマーラテックス組成物の総重量を基準として、６．５ｗｔ％の水性ポリ（スチレン−ブタジエン）ラテックスと、４４．２ｗｔ％の水とを含有し、Ｓｉ／Ａｌモル比が１．８５である改質型ジオポリマー組成物を提供する。
【００６６】
例Ａ２〜Ａ４：それぞれ１６．７ｗｔ％、２０ｗｔ％、及び２３．１ｗｔ％の水性ポリ（スチレン−ブタジエン）ラテックスを含有し、含水率がそれぞれ３９．５ｗｔ％、３７．９ｗｔ％、及び３６．４ｗｔ％であり、そしてそれぞれのＳｉ／Ａｌモル比が１．８５である、安定化させたジオポリマー−有機ポリマーラテックス組成物
【００６７】
（ｉ）３３．９ｇの水、１９．６５ｇのＮａＯＨ，１８．４５ｇのシリカ、４０ｇの焼成カオリン、(ii)２６．９ｇの水、１９．６５ｇのＮａＯＨ，１８．４５ｇのシリカ、４０ｇの焼成カオリン、又は(iii)１９．９ｇの水、１９．６５ｇのＮａＯＨ，１８．４５ｇのシリカ、４０ｇの焼成カオリンで３回、比較例Ａ１ａの一般手順を繰り返すことにより、それぞれの非改質型ジオポリマー組成物を提供する。それぞれの非改質型ジオポリマー組成物、及びより重い量（それぞれ５６．０ｇ、７０．０ｇ、及び８４．０ｇ）のLatex DL 460（上記）を用いて例Ａ１の一般手順を繰り返すことにより、代わりに、すべて安定化させたジオポリマー−有機ポリマーラテックス組成物の総重量を基準として、それぞれ１６．７ｗｔ％、２０ｗｔ％、及び２３．１ｗｔ％の水性ポリ（スチレン−ブタジエン）ラテックスを含有し、含水率がそれぞれ３９．５ｗｔ％、３７．９ｗｔ％、及び３６．４ｗｔ％であり、そしてそれぞれのＳｉ／Ａｌモル比が１．８５である、例Ａ２〜Ａ４の安定化させたジオポリマー−有機ポリマーラテックス組成物を提供する。
【００６８】
例Ａ５ａ〜Ａ５ｃ：それぞれ４．８ｗｔ％、９．１ｗｔ％、及び１７ｗｔ％のポリ（ビニルアセテート／エチレン）ラテックス粉末を含有し；含水率が３６．８ｗｔ％であり；そしてＳｉ／Ａｌモル比＝１．６２５である安定化させたジオポリマー−有機ポリマーラテックス組成物。調製法は後で説明する。
【００６９】
例Ａ６ａ〜Ａ６ｄ：それぞれ４．８ｗｔ％、９．１ｗｔ％、２３ｗｔ％、及び３３ｗｔ％のポリ（スチレン−ブタジエン）ラテックス粉末を含有し；含水率が３６．８ｗｔ％であり；そしてＳｉ／Ａｌモル比＝１．６２５である安定化させたジオポリマー−有機ポリマーラテックス組成物。調製法は後で説明する。
【００７０】
例Ａ７ａ〜Ａ７ｄ：それぞれ４．８ｗｔ％、９．１ｗｔ％、１７ｗｔ％、及び２３ｗｔ％のポリアクリル酸ラテックス粉末を含有し；含水率が３６．８ｗｔ％であり；そしてＳｉ／Ａｌモル比＝１．６２５である安定化させたジオポリマー−有機ポリマーラテックス組成物。調製法は後で説明する。
【００７１】
例Ａ５ａ〜Ａ７ｄの安定化させたジオポリマー−有機ポリマーラテックス組成物の調製
（ｉ）比較例Ａ１ａの非改質型ジオポリマー組成物の代わりに、比較例Ａ１ｂの非改質型ジオポリマー組成物を使用すること；そして(ii) Latex DL 460の代わりに、Ｔg＝３℃の適切な重量のポリ（ビニルアセテート／エチレン）ラテックス粉末（例Ａ５ａ〜Ａ５ｄ）；又は、Ｔg＝８℃のポリ（スチレン−ブタジエン）ラテックス粉末（例Ａ６ａ〜Ａ６ｄ）；又は、Ｔg＝１０℃のポリアクリル酸ラテックス粉末（例Ａ７ａ〜Ａ７ｄ）を使用することを除いて、例Ａ１の一般手順を別々に繰り返す。これらの調製により、例Ａ５〜Ａ５ｃのそれぞれ４．８ｗｔ％、９．１ｗｔ％、及び１７ｗｔ％のポリ（ビニルアセテート／エチレン）ラテックス粉末を含有する安定化させたジオポリマー−有機ポリマーラテックス組成物；例Ａ６ａ〜Ａ６ｄのそれぞれ４．８ｗｔ％、９．１ｗｔ％、２３ｗｔ％、及び３３ｗｔ％のポリ（スチレン−ブタジエン）ラテックス粉末を含有する安定化させたジオポリマー−有機ポリマーラテックス組成物；及び、例Ａ７ａ〜Ａ７ｄのそれぞれ４．８ｗｔ％、９．１ｗｔ％、１７ｗｔ％、及び２３ｗｔ％のポリアクリル酸ラテックス粉末を含有する安定化させたジオポリマー−有機ポリマーラテックス組成物を提供し、そして例Ａ５ａ〜Ａ７ｄの安定化させたジオポリマー−有機ポリマーラテックス組成物のすべての含水率は３６．８ｗｔ％；Ｓｉ／Ａｌモル比＝１．６２５である。
【００７２】
例Ａ８：含水率３３．５ｗｔ％及びＳｉ／Ａｌモル比＝１．９の水濃度改質及びＳｉ／Ａｌモル比改質型ジオポリマー組成物
４８．８ｇの水、２１．９ｇのＮａＯＨ，２９．３ｇのシリカを有する含水率が低減されたケイ酸ナトリウム溶液を使用し、含水率が低減されたケイ酸ナトリウム溶液を６０．２ｇの焼成カオリンと混合することにより、比較例Ａ１ｃの非改質ジオポリマー組成物の含水率と比較して含水率が低減された水濃度改質及びＳｉ／Ａｌモル比改質型ジオポリマー組成物を調製し、これにより、含水率が３３．５ｗｔ％でありＳｉ／Ａｌモル比が１．９である例Ａ８の水濃度改質及びＳｉ／Ａｌモル比改質型ジオポリマー組成物である、高い有機ポリマー付着能力を有する改質型ジオポリマー組成物を提供する。
【００７３】
例Ｂ１〜Ｂ４：それぞれ、例Ａ１〜Ａ４のいずれか１つの安定化させたジオポリマー−有機ポリマーラテックス組成物を含む五層最終試験試料。調製及び試験は後で説明する。
【００７４】
例Ｂ５ａ〜Ｂ５ｃ；Ｂ６ａ〜Ｂ６ｄ；及びＢ７ａ〜Ｂ７ｄ：それぞれ、例Ａ５ａ〜Ａ５ｃ；Ａ６ａ〜Ａ６ｄ；Ａ７ａ〜Ａ７ｄのいずれか１つの安定化させたジオポリマー−有機ポリマーラテックス組成物を含む五層最終試験試料。調製及び試験は後で説明する。
【００７５】
例Ｂ８：例Ａ８の安定化させたジオポリマー−有機ポリマーラテックス組成物を含む五層最終試験試料。調製及び試験は後で説明する。
【００７６】
例Ｂ１〜Ｂ８の五層最終試験試料の調製
試験ジオポリマー組成物の代わりに、それぞれ例Ａ１〜Ａ４、Ｂ５ａ〜Ｂ５ｃ；Ｂ６ａ〜Ｂ６ｄ；及びＢ７ａ〜Ｂ７ｄ、又はＢ８の安定化させたジオポリマー−有機ポリマーラテックス組成物のそれぞれに対して、引張り試験法の工程（ａ）及び（ｂ）の手順を４回繰り返す。４つの五層最終試験試料のそれぞれを用いて引張り試験法の前述の工程（ｃ）に従って平均付着強度を測定する。改質型ジオポリマー組成物の改質のタイプ、重量パーセント、及び引張り試験結果を下記表１に記録する。
【００７７】
【表１】
0005681172.tif 000002
【００７８】
例によって示されるように、本発明の安定化させたジオポリマー−有機ポリマーラテックス組成物は、有機ポリマー基体の被覆準備ができた表面に塗布することができ、そして硬化させられ乾燥させられた後、有機ポリマー基体の被覆準備ができた表面上に、付着性の、そしていくつかの事例では高度に付着性の被覆層を形成する。対照的に、非改質型ジオポリマーから成る、ひいては有機ポリマーラテックスを欠いているか、又は低減された含水率と高められたＳｉ／Ａｌ比との組み合わせを有していない組成物は、有機ポリマー基体の被覆準備ができた表面に、全く付着しないか、又は弱くしか付着しない。
【００７９】
本発明を好ましい態様に従って説明してきたが、本発明はこの開示内容の思想及び範囲の中で改変することができる。従って本出願は、本明細書中に開示された一般原理を用いた、本発明のいかなる変更形、使用、又は適応形にも範囲が及ぶものとする。さらに、本出願は、本発明が関連する技術分野において知られた又は通例の実施の範囲内に入るような、そして請求項の範囲内に含まれるような、本開示内容からの逸脱にも範囲が及ぶものとする。
本発明に関連する発明の実施態様の一部を以下に示す。
［態様１］
（ｉ）ジオポリマー及び有機ポリマーラテックスの混合物を含む安定化させたジオポリマー−有機ポリマーラテックス組成物、又は（ｉｉ）高い有機ポリマー付着能力を有する改質型ジオポリマー組成物を含んでなる改質型ジオポリマー組成物であって、
該高い有機ポリマー付着能力とは、該高い有機ポリマー付着能力を有する改質型ジオポリマー組成物が、硬化させられ、乾燥させられた後、有機ポリマー基体の被覆準備ができた表面（例えば、押し出しポリスチレンフォーム基体の表面）に、結合強度５０キロパスカル（ｋＰａ）以上で結合されることができるとして特徴づけることができることを意味する、改質型ジオポリマー組成物。
［態様２］
ジオポリマー及び有機ポリマーラテックスの均一な混合物を含む、安定化させたジオポリマー−有機ポリマーラテックス組成物である、改質型ジオポリマー組成物。
［態様３］
該安定化させたジオポリマー−有機ポリマーラテックス組成物が、水和ポリシアル酸塩と、１．０重量パーセント〜５０重量パーセントの有機ポリマーラテックスとの第１混合物を含むか、又は水和ポリシアル酸塩と、１．０重量パーセント〜５０重量パーセントの有機ポリマーラテックスとの第１混合物を混合させることにより形成され、該有機ポリマーラテックスの重量パーセントが該第１混合物の総重量を基準とする、上記態様２に記載の改質型ジオポリマー組成物。
［態様４］
該水和ポリシアル酸塩が、実験式（Ｇ）：
（Ｍ）y［−（−ＳｉＯ2）z−ＡｌＯ2）］x・ｗＨ2Ｏ    （Ｇ）
（上式中、それぞれのＭは独立して元素周期表の１族のカチオンであり；ｘは２又は３以上の整数であって、ポリシアル酸塩反復単位の数を表し；ｙは、ｘに対するｙの比がゼロより大きくなる（ｙ／ｘ＞０）ように選択される整数であり；ｚは、１〜３５の有理数又は無理数であり；そしてｗは、ｘに対するｗの比が１ポリシアル酸塩反復単位当たりの水のモル比であるような有理数又は無理数を表す）
を有する、上記態様３に記載の改質型ジオポリマー組成物。
［態様５］
該第１の混合物を形成するために使用される該有機ポリマーラテックスが、水性有機ポリマーラテックスと０．０５重量パーセント〜１０重量パーセントのラテックス安定剤とを含む第２混合物を含み、該ラテックス安定剤の重量パーセントが該第２混合物の総重量を基準とする、上記態様３又は４に記載の改質型ジオポリマー組成物。
［態様６］
該水性有機ポリマーラテックスが、ポリプロピレン、ポリブチレン、ポリスチレン、又はポリ（スチレン−ブタジエン）の水性分散体を含む、上記態様５に記載の改質型ジオポリマー組成物。
［態様７］
第１混合物を形成するために使用される該有機ポリマーラテックスが、有機ポリマーラテックス粉末を含む、上記態様３又は４に記載の改質型ジオポリマー組成物。
［態様８］
該有機ポリマーラテックス粉末が、アクリル酸モノマーから調製されて該アクリル酸モノマーの残基を含むホモポリマー、又はポリ（スチレンブタジエン）コポリマーを含む、上記態様７に記載の改質型ジオポリマー組成物。
［態様９］
該安定化させたジオポリマー−有機ポリマーラテックス組成物が、高い有機ポリマー付着能力を有するとして特徴づけることができ、高い有機ポリマー付着能力を有するとは、硬化させられ、乾燥させられた後、有機ポリマー基体の被覆準備ができた表面と接触する該安定化させたジオポリマー−有機ポリマーラテックス組成物が、該有機ポリマー基体の該被覆準備ができた表面上に、有機ポリマーに高度に付着する硬化され、乾燥されたジオポリマー−有機ポリマーラテックス層を生成することを意味し、該有機ポリマーに高度に付着する硬化され、乾燥されたジオポリマー−有機ポリマーラテックス層は、結合強度５０キロパスカル（ｋＰａ）以上で、該有機ポリマー基体の被覆準備ができた表面又はその一部に付着するものとして特徴づけることができる、上記態様２〜８のいずれか１項に記載の改質型ジオポリマー組成物。
［態様１０］
高い有機ポリマー付着能力を有する改質型ジオポリマー組成物である改質型ジオポリマー組成物であって、
高い有機ポリマー付着能力を有するとは、硬化させられ乾燥させられた後、有機ポリマー基体の被覆準備ができた表面と接触する該高い有機ポリマー付着能力を有する改質型ジオポリマー組成物が、該有機ポリマー基体の被覆準備ができた表面上に、有機ポリマーに高度に付着する硬化され、乾燥された改質型ジオポリマー層を生成することを意味し、該有機ポリマーに高度に付着する硬化され、乾燥された改質型ジオポリマー層は、結合強度５０キロパスカル（ｋＰａ）以上で、該有機ポリマー基体の被覆準備ができた表面又はその一部に付着するものとして特徴づけることができる、改質型ジオポリマー組成物。
［態様１１］
該高い有機ポリマー付着能力を有する改質型ジオポリマー組成物が、水濃度改質及びＳｉ／Ａｌモル比改質型ジオポリマー組成物であり、該水濃度改質及びＳｉ／Ａｌモル比改質型ジオポリマー組成物が、該水濃度改質及びＳｉ／Ａｌモル比改質型ジオポリマーの総重量を基準として、３６．０重量パーセント未満の水を有し、そして１．７０以上のケイ素／アルミニウムのモル比を有している、上記態様１０に記載の改質型ジオポリマー組成物。
［態様１２］
該水濃度改質及びＳｉ／Ａｌモル比改質型ジオポリマー組成物が、実験式（Ｇ）：
（Ｍ）y［−（−ＳｉＯ2）z−ＡｌＯ2）］x・ｗＨ2Ｏ    （Ｇ）
（上式中、それぞれのＭは独立して元素周期表の１族のカチオンであり；ｘは２又は３以上の整数であって、ポリシアル酸塩反復単位の数を表し；ｙは、ｘに対するｙの比がゼロより大きくなる（ｙ／ｘ＞０）ように選択される整数であり；ｚは、ケイ素／アルミニウムのモル比であって、１．７０〜３５の有理数又は無理数であり；そしてｗは、ｘに対するｗの比が１ポリシアル酸塩反復単位当たりの水のモル比であるような有理数又は無理数を表す）を有する水和ポリシアル酸塩を含む、上記態様１１に記載の改質型ジオポリマー組成物。
［態様１３］
（ａ）ｚが１．７０〜３であるか、又は（ｂ）ｚが１．９〜３であり、そして該水濃度改質及びＳｉ／Ａｌモル比改質型ジオポリマー組成物が、該水濃度改質及びＳｉ／Ａｌモル比改質型ジオポリマーの総重量を基準として、３４．０重量パーセント未満の水を有している、請求項１２に記載の改質型ジオポリマー組成物。
［態様１４］
有機ポリマー基体と付着するように接触した乾燥された改質型ジオポリマー層を含むジオポリマー被覆された有機ポリマー基体を調製する方法であって、付着するように接触することが、２５キロパスカル（ｋＰａ）以上の結合強度を有するとして特徴づけることができ、該方法が、硬化された改質型ジオポリマーの前駆体層を乾燥させることの作用として、該ジオポリマー被覆された有機ポリマー基体を形成することを含む、ジオポリマー被覆された有機ポリマー基体を調製する方法。
［態様１５］
硬化された改質型ジオポリマー前駆体層を提供するために、改質型ジオポリマー前駆体層を硬化させることをさらに含み、該硬化が、該乾燥と事実上同時に、又は該乾燥に実質的に先んじて行われる、上記態様１４に記載の方法。
［態様１６］
該方法が：
（ａ）  被覆準備ができた表面を有する該有機ポリマー基体を用意する工程；
（ｂ）  改質型ジオポリマー組成物を、該有機ポリマー基体の該被覆準備ができた表面、又はその一部に接触させることにより、該被覆準備ができた表面又はその一部と物理的に接触した改質型ジオポリマー前駆体層を提供する工程、
該改質型ジオポリマー組成物は、（ｉ）安定化させたジオポリマー−有機ポリマーラテックス組成物；又は（ｉｉ）高い有機ポリマー付着能力を有する改質型ジオポリマー組成物である；
（ｃ）  該改質型ジオポリマー前駆体層を硬化させることにより、該硬化された改質型ジオポリマー前駆体層を提供する工程；そして
（ｄ）  少なくとも２５重量パーセントの水を除去するように、該硬化された改質型ジオポリマー前駆体層を乾燥させることにより、該ジオポリマー被覆された有機ポリマー基体を提供する工程
を含む、上記態様１４又は１５に記載の方法。
［態様１７］
該硬化され、乾燥された改質型ジオポリマー層が、硬化され、乾燥されたジオポリマー−有機ポリマーラテックス層を含み、該硬化された改質型ジオポリマー前駆体層が、硬化されたジオポリマー−有機ポリマーラテックス前駆体層を含み、そして改質型ジオポリマー前駆体層が、ジオポリマー−有機ポリマーラテックス前駆体層を含み、
該ジオポリマー−有機ポリマーラテックス前駆体層が、水和ポリシアル酸塩と、１．０重量パーセント〜５０重量パーセントの有機ポリマーラテックスとの第１混合物を含むか、又は水和ポリシアル酸塩と、１．０重量パーセント〜５０重量パーセントの有機ポリマーラテックスとの第１混合物を混合させることにより形成された、安定化させたジオポリマー−有機ポリマーラテックス組成物から形成され、該有機ポリマーラテックスの重量パーセントは、該第１混合物の総重量を基準とし、そして
該有機ポリマーラテックスは、ガラス転移温度を有するものとして特徴づけることができ、そして該乾燥工程が、乾燥温度を有するものとして特徴づけることができ、該乾燥工程の乾燥温度は、該有機ポリマーラテックスのガラス転移温度よりも高く、該硬化され、乾燥されたジオポリマー−有機ポリマーラテックス層が、該有機ポリマー基体の該被覆準備ができた表面又はその一部に、引張り試験法で試験して結合強度２５キロパスカル（ｋＰａ）以上で付着しているとして特徴づけられる、上記態様１６に記載の方法。
［態様１８］
該有機ポリマー基体がポリスチレンを含む、上記態様１４〜１７のいずれか１項に記載の方法。
［態様１９］
有機ポリマー基体の被覆準備ができた表面又はその一部と付着するように接触した乾燥された改質型ジオポリマー層を含むジオポリマー被覆された有機ポリマー基体であって、該付着するように接触することが、２５キロパスカル（ｋＰａ）以上の結合強度を有するものとして特徴づけることができる、ジオポリマー被覆された有機ポリマー基体。
［態様２０］
上記態様１９に記載のジオポリマー被覆された有機ポリマー基体を含む物品。